(57)【特許請求の範囲】
【請求項１】
ホットメルト粘着剤１００質量％中に、下記（Ａ）〜（Ｄ）を合計９０〜１００質量％含み、
下記（Ａ）〜（Ｄ）の合計１００質量％中、
スチレン系エラストマー（Ａ）：１０〜３５質量％、
酸価が１００ｍｇＫＯＨ／ｇ以上、３００ｍｇＫＯＨ／ｇ以下であるロジンエステル粘着付与剤（Ｂ）：３０〜６０質量％、
流動点が−１０℃以下のプロセスオイル（Ｃ）：１０〜４０質量％、および
酸価が１００ｍｇＫＯＨ／ｇ以上、３００ｍｇＫＯＨ／ｇ以下であるオレフィン系共重合体（Ｄ）：１〜２０質量％
を含む、ホットメルト粘着剤。
【請求項２】
オレフィン系共重合体（Ｄ）が、炭素数が２〜４のオレフィンと（メタ）アクリル酸の共重合体である、請求項１に記載のホットメルト粘着剤。
【請求項３】
四辺形のプラスチックシートの同一の面の対向する両端部に、請求項１または２記載のホットメルト粘着剤を設けてなる、ホットメルト粘着剤付きプラスチックシート。
【請求項４】
容器の外周に、請求項３記載のホットメルト粘着剤付きプラスチックシートを有するプラスチックシート付き容器。
【発明の詳細な説明】
【技術分野】
【０００１】
本発明は、ホットメルト粘着剤、および該ホットメルト粘着剤を用いてなるホットメルト粘着剤付きシート、ならびに該ホットメルト粘着剤付きシートを貼り付けた容器に関する。
【背景技術】
【０００２】
ポリエチレンテレフタレート（以下、ＰＥＴという）ボトルの胴部外周は、商品名などを表示するための商品表示ラベルや、キャッチコピーや商品広告となるＰＯＰラベルがつけられており、それらの貼り付けにはホットメルト粘接着剤が用いられている。
【０００３】
加熱溶融した状態で基材に塗布・貼りつけした後、冷却固化により装着する方法で使われるものはホットメルト接着剤と呼ばれ、商品表示ラベルを「胴巻きラベル方式」、「シュリンクラベル方式」等で貼り付ける際に主に使用されている。
また、加熱溶融した状態で基材に塗布し冷却固化した後、タックで貼りつけすることにより装着する方法で使われるものはホットメルト粘着剤と呼ばれ、主にＰＯＰラベルを貼り付ける際に用いられている。粘着剤は、接着剤としても使用することが可能である。
【０００４】
これらのＰＥＴボトルは、回収され、原料としてリサイクルできることが求められる。
例えば、ＰＥＴボトルリサイクル推進協議会が出している‘指定ＰＥＴボトルの自主規制ガイドライン’は以下の指標を示す。即ち、ラベル付きのボトルをカッティングして作ったペレットを、９０℃の１．５％ＮａＯＨ水溶液中にペレット濃度１０％（重量比）で浸漬し、１５分間攪拌した場合に、ＰＥＴのペレットからラベルが剥離し、印刷インキ、粘接着剤等がＰＥＴのペレットに残らない、という指標である。
そのため、ＰＥＴボトルをはじめとする、リサイクルされる容器に使用するホットメルト粘着剤にはアルカリ分散性が必須項目として挙げられる。
【０００５】
特許文献１には、コポリエステルを含む水分散性の粘着剤組成物であって、ホットメルト粘着剤組成物が開示されている。しかし、特許文献１記載のコポリエステルは、耐熱性が悪いために一部熱分解してしまい、粘着剤組成物の粘着強度が安定しないという問題がある。また、臭気があるなどの問題もある。
特許文献２には、熱可塑性エラストマー、酸価が１００ｍｇＫＯＨ／ｇ以上３００ｍｇＫＯＨ／ｇ以下であるロジン系粘着付与剤、テルペンフェノール樹脂、合成オイルおよび無水マレイン酸をグラフト重合させたポリプロピレンワックスを含むホットメルト粘着剤が開示されている。
特許文献３には、熱可塑性エラストマー、酸価が１００ｍｇＫＯＨ／ｇ以上３００ｍｇＫＯＨ／ｇ以下であるロジン系粘着付与剤、合成オイル、２５℃の針入度が１０ｄｍｍ以下であるワックスおよび数平均分子量が１０００以上のポリエチレングリコールを含むホットメルト粘着剤が開示されている。
特許文献４には、熱可塑性エラストマー、酸価が１００ｍｇＫＯＨ／ｇ以上３００ｍｇＫＯＨ／ｇ以下である固体粘着付与剤、液状粘着付与剤、ワックスおよび特定のノニオン系界面活性剤を含むホットメルト粘着剤が開示されている。
【先行技術文献】
【特許文献】
【０００６】
【特許文献１】特表平１１−５１２１３４号公報
【特許文献２】特開２０１０−９０１８５号公報
【特許文献３】特開２０１０−２８０８７８号公報
【特許文献４】特開２０１２−１６２４号公報
【発明の概要】
【発明が解決しようとする課題】
【０００７】
ところで、商品表示ラベルやＰＯＰラベルにもさまざまな基材が使用されている。
商品表示ラベルの基材はポリプロピレンかＰＥＴであり、基材の厚みは１５〜３０μｍのフィルムが使用される。一方、ＰＯＰラベルの素材は、商品表示ラベルで使用される基材に加え、紙、ユポ、アルミ蒸着フィルムなどもあり、基材の厚みは１５μｍ〜１２０μｍの広範囲に選択される。ホットメルト粘着剤のアルカリ分散性は基材に影響され、基材の密度が高く厚みがあるほどＮａＯＨ水溶液が浸透しにくくなるため、アルカリ分散性が悪くなる。特にプラスチックフィルムはアルカリ分散性の高い要求性能が求められる。
また、ＰＯＰラベルは商品表示ラベルのようにホットメルト塗布直後に貼りつけるホットメルト接着剤とは異なり、塗布後数か月にわたってタックを発現し貼りつけることが可能なホットメルト粘着剤でなければならない。
【０００８】
引用文献２〜４に開示されるホットメルト粘着剤を用いた商品表示ラベルは、ＰＥＴボトルから熱いアルカリ水溶液で剥がせるが、プラスチックフィルムを用いたＰＯＰラベルになるとアルカリ分散性の性能が十分ではなくＰＥＴボトルから剥がせない問題があった。
また、引用文献２〜４に開示されるホットメルトは、タックを発現しておりホットメルト粘着剤として使用できるが、夏場（３０〜４０℃）に１週間程度静置すると表面が白化しタックが消失する現象が起こり、ホットメルト粘着剤として使用できなくなる問題があった。
【０００９】
本発明の課題は、粘着力およびアルカリ分散性に優れ、白化することなく数か月にわたってタックで貼りつけられるホットメルト粘着剤を提供することである。
【課題を解決するための手段】
【００１０】
本発明は、ホットメルト粘着剤１００質量％中に、下記（Ａ）〜（Ｄ）を合計９０〜１００質量％含み、
下記（Ａ）〜（Ｄ）の合計１００質量％中、
スチレン系エラストマー（Ａ）：１０〜４５質量％、
酸価が１００ｍｇＫＯＨ／ｇ以上、３００ｍｇＫＯＨ／ｇ以下であるロジンエステル粘着付与剤（Ｂ）：２０〜６０質量％、
流動点が−１０℃以下のプロセスオイル（Ｃ）：１０〜４０質量％、および
酸価が１００ｍｇＫＯＨ／ｇ以上、３００ｍｇＫＯＨ／ｇ以下であるオレフィン系共重合体（Ｄ）：１〜２０質量％
を含む、ホットメルト粘着剤に関する。
【００１１】
また、本発明は、オレフィン系共重合体（Ｄ）が、炭素数が２〜４のオレフィンと（メタ）アクリル酸の共重合体である、ホットメルト粘着剤に関する。
【００１２】
また、本発明は、四辺形のプラスチックシートの同一の面の対向する両端部に、前記ホットメルト粘着剤を設けてなる、ホットメルト粘着剤付きプラスチックシートに関する。
【００１３】
また、本発明は、容器の外周に、前記ホットメルト粘着剤付きプラスチックシートを有するプラスチックシート付き容器に関する。
【発明の効果】
【００１４】
本発明により、粘着力およびアルカリ分散性に優れ、白化することなく数か月にわたってタックで貼りつけられるホットメルト粘着剤を提供することができた。
【発明を実施するための形態】
【００１５】
まず、本発明のホットメルト粘着剤について説明する。
スチレン系エラストマー（Ａ）、酸価が１００ｍｇＫＯＨ／ｇ以上、３００ｍｇＫＯＨ／ｇ以下であるロジンエステル粘着付与剤（Ｂ）、流動点が−１０℃以下のプロセスオイル（Ｃ）、および  酸価が１００ｍｇＫＯＨ／ｇ以上、３００ｍｇＫＯＨ／ｇ以下であるオレフィン系共重合体（Ｄ）を含む。
【００１６】
＜スチレン系エラストマー（Ａ）＞
スチレン系エラストマー（Ａ）は、分子中に弾性を持つゴム成分（ソフトセグメント：軟質相）と塑性変形を防止するための分子拘束成分（ハードセグメント：硬質相）との両方を持っているため、ゴムとプラスチックの中間の性質を持つ。よって、スチレン系エラストマー（Ａ）は、常温では加硫ゴムと同様な性質を持ち、弾性を有し、高温では普通のスチレン系樹脂と同じく、既存の成形機をそのまま使用できる。
スチレン系エラストマー（Ａ）は、ポリスチレンブロック（Ｓ）と、該ポリスチレンブロック間に位置するゴムブロックとを有し、ポリスチレンブロックが物理的架橋（ドメイン）を形成して橋掛け点となり、ゴムブロックは製品にゴム弾性を与える。ソフトセグメントであるゴムブロックにはポリブタジエン（Ｂ）、ポリイソプレン（Ｉ）及びポリオレフィンエラストマー（ポリエチレン（Ｅ）、ポリプロピレン（Ｐ））があり、また二重結合のある不飽和と、二重結合を水素添加した飽和がある。さらに１成分から成るホモポリマーと２成分以上から成るコポリマーがある。
ポリスチレンブロックとゴムブロックとを交互に配列することにより粘弾性、伸縮性、凝集性などさまざまな性質を合わせ持ち、ホットメルト接着剤、ホットメルト粘着剤として好適に使用される。
【００１７】
本発明では、ポリスチレンブロックとゴムブロックの数に制限はないが、ポリスチレンブロック−ゴムブロック−ポリスチレンブロックのようなトリブロック構造と、ポリスチレンブロック−ゴムブロックのようなジブロック構造が好ましく用いられ、より好ましくはトリブロック構造である。また、ゴムブロックとして、ポリエチレン、ポリプロピレン、ポリブタジエン、ポリイソプレンから成る２成分以上の飽和コポリマーが好ましく用いられ、より好ましくポリエチレンとポリブタジエンの飽和コポリマーである。
【００１８】
スチレン系エラストマー（Ａ）は、溶融粘度が１００〜５００００ｍＰａ・ｓ（２５％トルエン溶液（２５℃））であることが好ましい。
【００１９】
＜ロジンエステル粘着付与剤（Ｂ）＞
酸価が１００ｍｇＫＯＨ／ｇ以上、３００ｍｇＫＯＨ／ｇ以下であるロジンエステル粘着付与剤（Ｂ）は、カルボキシル基を有するロジンをエステル化したものであれば特に限定されない。ロジンは、松から得られる琥珀色、無定形の天然樹脂で、製造の違いでガムロジン、ウッドロジン、トール油ロジンに分けられる。その主成分は、３つの環構造、共役２重結合、カルボキシル基を有するアビエチン酸とその異性体の混合物であり、反応性に富んだバルキーな構造を有している。反応性が高い為に熱安定性が悪く、一般的にロジンを水添あるいは酸変性し、安定性を良好にしている。ロジンエステルは、アビエチン酸のカルボキシル基とヒドロキシル基の脱水反応により得られ、ヒドロキシル基は特に限定されないが、炭素数１〜９のものが好ましい。たとえば、メタノール、エタノール、プロパノール、フェノールなどが挙げられる。
【００２０】
酸価が１００ｍｇＫＯＨ／ｇ以上であることにより、アルカリ分散性が優れ、熱いアルカリ水溶液でプラスチックラベルやＰＯＰをボトルから簡単に剥がすことができる。一方、酸価が３００ｍｇＫＯＨ／ｇ以下であることにより、ホットメルト粘着剤の軟化点および粘度を低くすることができる。より好ましくは酸価が１１０〜２５０ｍｇＫＯＨ／ｇである。より好ましくは、１５０ｍｇＫＯＨ／ｇ以上、２００ｍｇＫＯＨ／ｇ以下である。
【００２１】
本明細書において酸価は、試料１ｇを中和するに要する水酸化カリウム（ＫＯＨ）のｍｇ数である。これは、例えば、次のような方法により測定される。まず試料を精密に量り、２５０ｍｌのフラスコに入れ、エタノールまたはエタノールおよびエーテルの等容量混液５０ｍｌを加え、加温して溶かし、しばしば振り混ぜながら０．１Ｎ水酸化カリウム液で滴定する（指示薬：フェノールフタレイン）。滴定の終点は、液の淡紅色が３０秒残存する点とする。次いで、同様の方法で空試験を行って補正し、次の式から酸価の値を求める。
酸価＝〔０．１Ｎ水酸化カリウム液の消費量（ｍｌ）×５．６１１〕／〔試料量（ｇ）〕
【００２２】
＜プロセスオイル（Ｃ）＞
本発明で用いられるプロセスオイル（Ｃ）は、流動点が−１０℃以下である。
プロセスオイルは、ゴムや熱可塑性系エラストマー等の可塑剤として一般的に使用されるものであれば特に限定されないが、いわゆる石油精製等において生産されるものである。プロセスオイルは、芳香族系成分・ナフテン系成分・パラフィン系成分の混合物であり、一般に全炭素の芳香族炭素が３０％以上のものを芳香族系プロセスオイル、ナフテン環炭素が３５〜４５％のものをナフテン系プロセスオイル、パラフィン鎖炭素が５０％以上のものをパラフィン系プロセスオイルと分類している。
パラフィン系原油を蒸留・水素化改質・溶剤抽出・溶剤脱ロウなどを行うことによりパラフィン系オイル、芳香族系オイルなどに分離される。ナフテン系原油も蒸留・溶剤抽出などを行うことによりナフテン系オイル、芳香族系オイルなどに分離される。
【００２３】
本発明においては、プロセスオイル（Ｃ）としてパラフィン系プロセスオイル、ナフテン系プロセスオイルが好ましい。これらは、臭気の発生や褐色の色相が少なく、衛生面や美粧面に優れているためである。パラフィン系プロセスオイル、ナフテン系プロセスオイルの流動点が−１０℃以下のものを用いることにより５℃程度の低温環境下でもタックが発現し、常温と同様に装着することができる。
【００２４】
このようなプロセスオイル（Ｃ）の市販品としては、パラフィン系プロセスオイルは出光興産社製から“ダイアナプロセスオイルＰＷシリーズ、ＰＳシリーズ”などの商品名で、また中国精油社製から“Ｋｉｘｘシリーズ”、日本サン石油社製から“サンピュアシリーズ”などの商品名で種々のグレードのものが市販されている。ナフテン系プロセスオイルは出光興産社製から“ダイアナフレシアオイルＮシリーズ”、三共油化工業社製から“ＳＮＨシリーズ”などの商品名で種々のグレードのものが市販されている。
【００２５】
本明細書において流動点とは、ＪＩＳ  Ｋ２２６９にて定められるものであり、具体的には４５ｍＬの試料を入れた試験管をオーブンなどで４５℃に加温後、冷却浴（氷水、または塩化ナトリウムや塩化カルシウムを混ぜた氷水、またはドライアイスなど）に入れ冷却する。試料の温度が２．５℃下がるごとに冷却浴から取り出し、試料が５秒間、全く動かなくなったときの温度を読み取り、この値に２．５℃を加え流動点とする。
【００２６】
＜オレフィン系共重合体（Ｄ）＞
本発明で用いられる酸価が１００ｍｇＫＯＨ／ｇ以上、３００ｍｇＫＯＨ／ｇ以下であるオレフィン系共重合体（Ｄ）は、特に限定されるものではないが、例えば、オレフィンと（メタ）アクリル酸の共重合体が挙げられる。
オレフィンとしては、エチレン、プロピレン、１−ブテン、１−ペンテン、１−ヘキセン、１−ヘプテン、１−オクテン、１−ノネン、１−デセン、ｃｉｓ−２−ブテン、ｔｒａｎｓ−２−ブテン、イソブチレン、ｃｉｓ−２−ペンテン、ｔｒａｎｓ−２−ペンテン、３−メチル−１−ブテン、２−メチル−２−ブテン及び２，３−ジメチル−２−ブテン、ヘキセン、ヘプテン、オクテン、デテン等が挙げられる。好ましくは、炭素数が２〜４のオレフィンである。
好ましくは、炭素数が２〜４のオレフィンと（メタ）アクリル酸の共重合体である。
【００２７】
このような酸価が１００ｍｇＫＯＨ／ｇ以上、３００ｍｇＫＯＨ／ｇ以下であるオレフィン系共重合体（Ｄ）の市販品としては、ハネウェルジャパン(株)から“Ａ−Ｃ５１２０、Ａ−Ｃ５１８０”などの商品名で市販されている。
より好ましくは酸価が１１０〜２００ｍｇＫＯＨ／ｇである。
【００２８】
オレフィン系共重合体（Ｄ）の融点は、加熱溶融により均一化すれば特に制限はないが、０℃〜１５０℃であることが好ましく、より好ましくは３０℃〜１４０℃である。
【００２９】
本発明のホットメルト粘着剤は、（Ａ）〜（Ｄ）の合計１００質量％中、スチレン系エラストマー（Ａ）：１０〜４５質量％、酸価が１００ｍｇＫＯＨ／ｇ以上、３００ｍｇＫＯＨ／ｇ以下であるロジンエステル粘着付与剤（Ｂ）：２０〜６０質量％、流動点が−１０℃以下のプロセスオイル（Ｃ）：１０〜４０質量％、および酸価が１００ｍｇＫＯＨ／ｇ以上、３００ｍｇＫＯＨ／ｇ以下であるオレフィン系共重合体（Ｄ）：１〜２０質量％を含む。
【００３０】
スチレン系エラストマー（Ａ）は、その効果に限定されるものではないが、主にホットメルト粘着剤の凝集力を上げるために用いられる。スチレン系エラストマー（Ａ）を１０質量％以上とすることにより、凝集力を付与しホットメルト粘着剤としての性能が得られる。また、スチレン系エラストマー（Ａ）を４０質量％以下とすることにより、ホットメルト粘着剤を塗工する際の塗工機を制限することなく塗布することができる。（Ａ）〜（Ｄ）の合計１００質量％中、スチレン系エラストマー（Ａ）の含有量は好ましくは１５〜３５質量％であり、より好ましくは１５〜２５質量％である。
【００３１】
また、酸価が１００ｍｇＫＯＨ／ｇ以上、３００ｍｇＫＯＨ／ｇ以下であるロジンエステル粘着付与剤（Ｂ）は、その効果に限定されるものではないが、主に基材やＰＥＴボトルとの粘着力を強くするために用いられる。その配合量が３０質量％以上であることにより、ＰＥＴボトルに貼りつくための十分な粘着力を発現することができる。また、５５質量％以下であることにより、タックを発現することができる。（Ａ）〜（Ｄ）の合計１００質量％中、ロジンエステル粘着付与剤（Ｂ）の含有量は好ましくは３０〜５５質量％である。
【００３２】
また、流動点が−１０℃のプロセスオイル（Ｃ）は、その効果に限定されるものではないが、主に基材やＰＥＴボトルとの濡れ性や染み込みによりホットメルト粘着剤との密着性を向上するために用いられる。その配合量が１０質量％以上であることにより、低温での粘着性及び低温での剥離性に優れる。４０質量％以下であることにより、凝集力と密着性を両立することができる。（Ａ）〜（Ｄ）の合計１００質量％中、プロセスオイル（Ｃ）の含有量は好ましくは１５〜３５質量％である。
【００３３】
また、酸価が１００ｍｇＫＯＨ／ｇ以上、３００ｍｇＫＯＨ／ｇ以下であるオレフィン系共重合体（Ｄ）は、その効果に限定されるものではないが、主に粘着力を阻害することなく親水性を向上し、高いアルカリ分散性を付与するために用いられる。その配合量が１質量％以上であることにより、プラスチックフィルムでもＮａＯＨ水溶液中で糊残りすることなく剥がすことができる。２０質量％以下とすることにより、粘着力とアルカリ分散性を両立することができる。（Ａ）〜（Ｄ）の合計１００質量％中、オレフィン系共重合体（Ｄ）の含有量は好ましくは５〜１５質量％である。
【００３４】
本発明のホットメルト粘着剤は、後述するように（Ａ）〜（Ｄ）以外の成分を含み得るが、ホットメルト粘着剤１００質量％中、（Ａ）〜（Ｄ）の合計は９０〜１００質量％であり、９５〜１００質量％であることが好ましい。（Ａ）〜（Ｄ）以外の成分の合計が増え、（Ａ）〜（Ｄ）の合計が９０質量％より少なくなると、粘着力、タック、アルカリ分散性のバランスが崩れる。
【００３５】
本発明のホットメルト粘着剤においては、必要に応じ、熱劣化、熱分解を防ぐための酸化防止剤、蛍光発色剤などの色材などを添加することができる。
【００３６】
本発明のホットメルト粘着剤は、例えば（Ａ）〜（Ｄ）を溶融、ブレンドして均一混合物とすることにより製造される。溶融、ブレンド温度は、９０℃以上１８０℃以下が好ましい。溶融温度が９０℃未満であると、ブレンドが均一にならないという問題があり、一方１８０℃を超える場合には、熱劣化による褐色化や熱分解などの問題が生じる。ブレンドのための装置としては、攪拌機、押出機など従来から周知、公知のブレンド装置を用いることができる。このとき、溶融、ブレンドの方法、溶融、ブレンドの順序は任意でよいが、例えば、まず所定量のおよび流動点がプロセスオイル（Ｃ）をブレンダー容器内へ投入し、溶融し、攪拌を続けながら、スチレン系エラストマー（Ａ）、ロジンエステル粘着付与剤（Ｂ）、オレフィン系共重合体（Ｄ）を順次投入、ブレンドして、均一混合物とすることにより形成される。また、これらを二軸押出機で同時に混練してもよい。
【００３７】
＜ホットメルト粘着剤付きプラスチックシート＞
本発明のホットメルト粘着剤は、ラベル等に用いられるシート状のプラスチックを、ガラス、プラスチック、金属などの種々の容器に接着するためのホットメルト粘着剤として好適に用いることができる。
例えば、具体的には、任意の形状に加工されたプラスチックシートの全体、または一部に、１２０〜１６０℃程度の温度で溶融された本発明のホットメルト粘着剤を塗工することにより、本発明のホットメルト粘着剤付きプラスチックシートを得ることができる。このようなホットメルト粘着剤付きプラスチックシートは、ＰＯＰラベル、商品表示ラベルとして用いることができる。
【００３８】
用いられるプラスチックシートとしては、ポリエチレン、ポリプロピレン、ＰＥＴなどが挙げられる。また、プラスチックシートの厚みは制限されないが、好ましくは１０〜１２０μｍである。１０μｍ以上であることにより、フィルムに耐久性が確保でき破れにくくなり、１２０μｍ以下であることにより、フィルムの柔軟性が確保でき怪我などを防止することができる。
【００３９】
本発明のホットメルト粘着剤付きプラスチックシートは、プラスチックシートに粘着剤が塗布される面と反対側、すなわちプラスチックシートの表面に適宜印刷などが施されたものであってもよいし、プラスチックシートとホットメルト粘着剤との間に適宜印刷が施されたものでもよい。いずれの場合にも、目的とする粘着強度、保持力、剥離性と熱アルカリ水溶解性を示す。
なお、印刷は、プラスチックシートの全面であってもよいし、一部分であってもよい。印刷は、グラビア印刷，ＵＶ印刷など、従来知られた印刷法の何れの方法により行われたものでもよい。
【００４０】
ホットメルト粘着剤の塗布方式としては、オープンホイール方式、クローズガン方式、ダイレクトコート方式などがある。剥がしたときにＰＥＴボトルなどに糊が残らない方式としては、オープンホイール方式、ダイレクトコート方式が好ましい。
【００４１】
＜プラスチックシート付き容器＞
本発明のホットメルト粘着剤付きプラスチックシートは、容器胴部に適用されるＰＯＰラベルや商品表示ラベルとして好適に用いることができる。
例えば、ＰＯＰラベルの場合、容器の一面に、本発明のホットメルト粘着剤付きプラスチックラベルを貼り付けて、本発明のプラスチックラベル付き容器を得ることができる。
また、商品表示ラベルの場合、容器の外周に、本発明のホットメルト粘着剤付きプラスチックラベルを巻き、一方の端部のホットメルト粘着剤を容器に貼り付け、他方の端部のホットメルト粘着剤をプラスチックフィルムの背面に貼り付けて、本発明のプラスチックラベル付き容器を得ることができる。
また、上記用途以外であっても、リサイクルを行う容器にシートを張り合わせる用途に好適に用いることができる。
【００４２】
容器としては、飲料用のＰＥＴボトルの他、洗剤用の容器などのポリエチレン製、ポリプロピレン製、ポリスチレン製の容器が挙げられる。
【実施例】
【００４３】
以下、本発明を実施例および比較例を挙げてさらに具体的に説明する。しかし、本発明は以下の実施例に限定されるものではない。
【００４４】
＜スチレン系エラストマー（Ａ）＞
・クレイトンＧ−１６４３（クレイトンポリマー社製）（以下、「Ｇ１６４３」と略記する。）スチレン−エチレン・ブチレン−スチレンブロックポリマー（ＳＥＢＳ）
溶融粘度＊１；２００ｍＰａ・ｓ
・クレイトンＧ−１６５２（クレイトンポリマー社製）（以下、「Ｇ１６５２」と略記する。）スチレン−エチレン・ブチレン−スチレンブロックポリマー（ＳＥＢＳ）
溶融粘度＊１；１，８００ｍＰａ・ｓ
【００４５】
なお、溶融粘度＊１は、スチレン系エラストマー濃度２５質量％トルエン溶液の２５℃での溶融粘度である。溶融粘度の測定は、Ｂ型粘度計ＲＢ８０Ｌ（東機産業社製）を用い、ローターＮｏ．３を用いて適した回転数で行った。
【００４６】
＜酸価が１００ｍｇＫＯＨ／ｇ以上３００ｍｇＫＯＨ／ｇ以下であるロジンエステル粘着付与剤（Ｂ）＞
・Ｋ−１０８（ＧＵＡＮＧＤＯＮＧ  ＫＯＭＯ社製）ロジンエステル、酸価：１７０ｍｇＫＯＨ／ｇ、軟化点：８３℃
【００４７】
＜流動点が−１０℃以下のプロセスオイル（Ｃ）＞
・ダイアナプロセスＰＷ−９０（出光興産社製）（以下、「ＰＷ−９０」と略記する。）パラフィン系プロセスオイル（パラフィン系：７３％、ナフテン系：２７％、芳香族系：０％）、流動点：−１５℃
・ダイアナプロセスＰＷ−３８０（出光興産社製）（以下、「ＰＷ−３８０」と略記する。）パラフィン系プロセスオイル（パラフィン系：７３％、ナフテン系：２７％、芳香族系：０％）、流動点：−１５℃
【００４８】
＜酸価が１００ｍｇＫＯＨ／ｇ以上、３００ｍｇＫＯＨ／ｇ以下であるオレフィン系共重合体（Ｄ）＞
・Ａ−Ｃ５１２０（Ａｌｌｉｅｄ  Ｃｈｅｍｉｃａｌ社製、エチレンとアクリル酸の共重合体）、酸価：１２０ｍｇＫＯＨ／ｇ、融点：６５℃
・Ａ−Ｃ５１８０（Ａｌｌｉｅｄ  Ｃｈｅｍｉｃａｌ社製、エチレンとアクリル酸の共重合体）、酸価：１８０ｍｇＫＯＨ／ｇ、融点：５０℃以下
【００４９】
その他成分
［その他の粘着付与剤（Ｃ）］
・ハリタックＦ（ハリマ化成社製）水添ロジン、酸価１７５ｍｇＫＯＨ／ｇ、軟化点：７２℃
・ＲＥ−８５（アリゾナケミカル社製）ロジンエステル、酸価８ｍｇＫＯＨ／ｇ、軟化点：８５℃
［その他のオイル（Ｄ）］
・日石ポリブテンＨＶ−１００（ＪＸ日鉱日石エネルギー社製）（以下、「ＨＶ−１００」と略記する。）ポリブテン、流動点：−７．５℃
【００５０】
（実施例１）
＜ホットメルト粘着剤の作製方法＞
攪拌機を備えたステンレスビーカーに、流動点が−１５℃のプロセスオイル（Ｃ）としてＰＷ３８０：２０質量部を投入し、加熱撹拌した。加熱は内容物が１５０℃以上にならないように注意して行った。
この溶融物にスチレン系エラストマー（Ａ）として、Ｇ１６４３：１０質量部、Ｇ１６５２：１０質量部を徐々に加え、添加終了後、次に酸価が１００ｍｇＫＯＨ／ｇ以上、３００ｍｇＫＯＨ／ｇ以下であるロジンエステル粘着付与剤（Ｂ）としてＫ１０８：５０部加え、最後に酸価が１００ｍｇＫＯＨ／ｇ以上、３００ｍｇＫＯＨ／ｇ以下であるオレフィン系共重合体（Ｄ）としてＡ−Ｃ５１２０：１０質量部を添加して、溶融均一混合物とし、冷却してホットメルト粘着剤を作製した。
【００５１】
得られたホットメルト粘着剤のアルカリ分散性、白化、粘着力を下記の方法により評価した。
実施例１のホットメルト粘着剤のアルカリ分散性、白化、粘着力はいずれも○だった。
【００５２】
＜アルカリ分散性＞
サンプル作製方法：１５０℃に加熱溶融したホットメルトを、５ｃｍ×４ｃｍに断裁した厚さ７５μｍのＰＥＴフィルムに塗工量２０〜３０ｇ／ｍ２、塗工面積４ｃｍ×４ｃｍになるようにハンドアプリケーターを用いて塗布した。常温で２４時間静置後、ホットメルト粘着剤付きラベルを得た。ホットメルト粘着剤付きラベルを２Ｌ長角ＰＥＴボトルに貼り付け、ホットメルト粘着剤付きラベルを貼り付けた容器を得た。
次いで、ホットメルト粘着剤付きラベルごとＰＥＴボトルを、約８ｍｍ×８ｍｍ角に粉砕して、ラベルが付いた状態のＰＥＴのペレットとした。ＰＥＴのペレットは３０個以上あることが望ましい。
試験方法：１０００ｍｌ丸型フラスコに、８５〜９０℃の１．５質量％水酸化ナトリウム水溶液９０ｇと前記ペレット１０ｇを入れて、６００ｒｐｍで攪拌（攪拌羽：プロペラ）した。１５分後フィルターで濾過し、ＰＥＴのペレットの状態を目視観察した。
評価基準：ホットメルト粘着剤がＰＥＴのペレットに全く残らない場合を○（良）、ホットメルト粘着剤がＰＥＴのペレットに１〜３個残った場合を△（可）、ホットメルト粘着剤がＰＥＴのペレットに４個以上残った場合を×（不良）とした。
【００５３】
＜白化＞
サンプル作製方法：前記と同様にしてホットメルト粘着剤付きラベルを得た。
試験方法：４０℃オーブンに１週間経時した後、ホットメルト粘着剤の表面観察において経時前と比べ経時後の変化の有無を確認した。
評価基準：ホットメルト粘着剤の表面に変化がなかった場合を○（良）、白化や結晶物など経時前に比べ変化があった場合を×（不良）とした。
【００５４】
＜粘着力＞
サンプル作製方法：前記と同様にしてホットメルト粘着剤付きラベルを貼り付けた容器を１５ｍｍ幅に断裁した。
試験方法：５℃、２３℃、４０℃の各恒温室中で、１８０度角剥離（剥離速度：３００ｍｍ／分）で行った。
評価基準：３つの温度全てで１．０Ｎ／１５ｍｍ以上の値を示した場合を○（良）、３つの温度いずれか１つ、またはそれ以上で０．８Ｎ／１５ｍｍ以上１．０Ｎ／１５ｍｍ未満の値を示した場合を△（可）、０．８Ｎ／１５ｍｍ未満の値を示した場合を×（不良）とした。
【００５５】
（実施例２１〜７、比較例１〜９）
表１、２に示すような組成で、実施例１と同様に溶融・混合して、ホットメルト粘着剤を作製し、同様に評価した。
【００５６】
【表１】
0006756122.tif 000002
【００５７】
【表２】
0006756122.tif 000003
【００５８】
表１および表２の実施例１〜９７から、本発明のホットメルト粘着剤は、粘着力およびアルカリ分散性に優れ、白化しないことが示された。一方、比較例１〜９のホットメルト粘着剤は、粘着力、アルカリ分散性、および白化の全てを満足する結果は得られなかった。
【産業上の利用可能性】
【００５９】
本発明のホットメルト粘着剤は、ＰＯＰラベルや商品表示ラベルを好適に使用できる他、取っ手の貼り合わせ用としても使用できる。
本発明のホットメルト粘着剤を用いたホットメルト粘着剤付きプラスチックラベルは、ＰＥＴボトル向けに好適に使用できる他、他のプラスチック製容器やガラスビンなどにも適用できる。また、各種容器には内容物として、清涼飲料水をはじめ、調味料，洗剤、シャンプー、食用油、化粧品、医薬品などを収容することが可能である。